(57)【特許請求の範囲】
【請求項１】
インクジェット方式により吐出される紫外線硬化型インクジェット用組成物であって、
金属粉末と、紫外線の照射により重合する重合性化合物と、下記式（１）で表される化合物Ａとを含み、
前記重合性化合物の含有率をＸ０［質量％］、前記化合物Ａの含有率をＸ１［質量％］としたとき、０．００１≦Ｘ１／Ｘ０≦０．０６０の関係を満足し、
前記金属粉末は、強磁性を有する材料で構成されたものであることを特徴とする紫外線硬化型インクジェット用組成物。
【化１】
0005874405.tif 000014
【請求項２】
前記金属粉末は、鱗片状をなすものである請求項１に記載の紫外線硬化型インクジェット用組成物。
【請求項３】
前記金属粉末は、少なくとも表面がアルミニウムで構成されたものである請求項１または２に記載の紫外線硬化型インクジェット用組成物。
【請求項４】
前記金属粉末の平均粒径が５００ｎｍ以上２．０μｍ以下である請求項１ないし３のいずれか一項に記載の紫外線硬化型インクジェット用組成物。
【請求項５】
前記重合性化合物として、フェノキシエチルアクリレートを含むものである請求項１ないし４のいずれか一項に記載の紫外線硬化型インクジェット用組成物。
【請求項６】
前記重合性化合物として、前記フェノキシエチルアクリレートに加え、アクリル酸２−（２−ビニロキシエトキシ）エチル、ジプロピレングリコールジアクリレート、トリプロピレングリコールジアクリレート、および、４−ヒドロキシブチルアクリレートよりなる群から選択される少なくとも１種を含むものである請求項１ないし５のいずれか一項に記載の紫外線硬化型インクジェット用組成物。
【請求項７】
前記重合性化合物として、ジメチロールトリシクロデカンジアクリレートおよび／またはアミノアクリレートを含むものである請求項１ないし６のいずれか一項に記載の紫外線硬化型インクジェット用組成物。
【発明の詳細な説明】
【技術分野】
【０００１】
本発明は、紫外線硬化型インクジェット用組成物に関するものである。
【背景技術】
【０００２】
従来から、光沢感のある外観を呈する装飾品の製造方法として、金属めっきや、金属箔を用いた箔押し印刷、金属箔を用いた熱転写等が用いられてきた。
しかし、これらの方法では、微細なパターンを形成することや、曲面部への適用が困難であるといった問題があった。
他方、顔料または染料を含む組成物による記録媒体への記録方法として、インクジェット法による記録方法が用いられている。インクジェット法では、微細なパターンの形成や、曲面部への記録にも好適に適用できるという点で優れている。また、近年、インクジェット法において、耐擦性、耐水性、耐溶剤性等を特に優れたものとするため等に、紫外線を照射すると硬化する組成物（紫外線硬化型インクジェット用組成物）が用いられている（例えば、特許文献１参照）。
【０００３】
しかしながら、紫外線硬化型インクジェット用組成物では、顔料や染料の代わりに、金属粉末を適用しようとした場合、以下のような問題点があった。すなわち、金属粉末を適用しようとする場合、金属材料が本来有している光沢感・高級感を表現するためには、金属粉末の粒径を比較的大きいものとすること、十分な反射率で光を反射するために反射率の大きい材料を用いること、金属粉末の厚みを比較的厚いものとすること、金属粉末を印刷部の表面付近に配置させること等が必要であるが、このような構成にすると、紫外線硬化型インクジェット用組成物を構成する重合性化合物に十分な強度の紫外線が到達せず、十分に硬化しないという問題があった。また、顔料または染料を含む紫外線硬化型インクジェット用組成物においては、重合反応を促進するために、ベンゾイン、ベンジルケタール、α-ヒドロキシアセトフェノン、チタノセン、トリクロロメチルトリアジン、ビスイミダゾール、アルキルアミン等の重合開始剤が用いられることがあるが、金属粉末を含む紫外線硬化型インクジェット用組成物にこのような重合開始剤を用いても上記のような問題を解消することは困難である。また、上記重合開始剤の含有率を極端に多くすることにより硬化性を向上させることも考えられるが、このような場合には、紫外線硬化型インクジェット用組成物を用いて形成される印刷部が黄色に変色する等の問題が発生してしまい、金属材料が本来有している光沢感・高級感を表現することが困難になってしまう。
【先行技術文献】
【特許文献】
【０００４】
【特許文献１】特開２００９−５７５４８号公報
【発明の概要】
【発明が解決しようとする課題】
【０００５】
本発明の目的は、硬化性に優れ、光沢感、高級感に優れたパターン（印刷部）の形成に好適に用いることのできる紫外線硬化型インクジェット用組成物を提供すること、また、当該紫外線硬化型インクジェット用組成物を用いて形成された光沢感、高級感に優れたパターンを有する記録物を提供することにある。
【課題を解決するための手段】
【０００６】
このような目的は、下記の本発明により達成される。
本発明の紫外線硬化型インクジェット用組成物は、インクジェット方式により吐出される紫外線硬化型インクジェット用組成物であって、
少なくとも表面付近が金属材料で構成された金属粉末と、紫外線の照射により重合する重合性化合物と、下記式（１）で表される化合物Ａとを含み、
前記重合性化合物の含有率をＸ０［質量％］、前記化合物Ａの含有率をＸ１［質量％］としたとき、０．００１≦Ｘ１／Ｘ０≦０．０６０の関係を満足することを特徴とする。
【化１】
0005874405.tif 000002
これにより、硬化性に優れ、光沢感、高級感に優れたパターン（印刷部）の形成に好適に用いることのできる紫外線硬化型インクジェット用組成物を提供することができる。
【０００７】
本発明の紫外線硬化型インクジェット用組成物では、前記金属粉末は、鱗片状をなすものであることが好ましい。
これにより、紫外線硬化型インクジェット用組成物を用いて形成されるパターン（印刷部）の光沢感、高級感を特に優れたものとすることができる。
本発明の紫外線硬化型インクジェット用組成物では、前記金属粉末は、少なくとも表面付近がＡｌで構成されたものであることが好ましい。
これにより、紫外線硬化型インクジェット用組成物を用いて形成されるパターン（印刷部）の光沢感、高級感を特に優れたものとすることができる。
【０００８】
本発明の紫外線硬化型インクジェット用組成物では、前記金属粉末は、強磁性を有する材料で構成されたものであることが好ましい。
これにより、容易かつ確実に金属粉末を印刷部の外表面付近に配置させることができ、重合性化合物の硬化物等により、印刷部の色調に悪影響が及ぶことをより効果的に防止することができ、印刷部の光沢感、高級感を特に優れたものとすることができる。
【０００９】
本発明の紫外線硬化型インクジェット用組成物では、前記金属粉末の平均粒径が５００ｎｍ以上２．０μｍ以下であることが好ましい。
これにより、紫外線硬化型インクジェット用組成物の保存安定性、液滴の吐出安定性を十分に優れたものとしつつ、紫外線硬化型インクジェット用組成物を用いて形成されるパターン（印刷部）の光沢感、高級感を特に優れたものとすることができる。
【００１０】
本発明の紫外線硬化型インクジェット用組成物では、前記重合性化合物として、フェノキシエチルアクリレートを含むものであることが好ましい。
これにより、紫外線硬化型インクジェット用組成物の保存安定性、液滴の吐出安定性を優れたものとしつつ、インクジェット法による吐出後の紫外線硬化型インクジェット用組成物の反応性（硬化性）を特に優れたものとし、記録物の生産性を特に優れたものとすることができるとともに、形成されるパターンの耐擦性等を特に優れたものとすることができる。また、金属粉末を、印刷物の外表面側に好適に配置させることができ、記録物の光沢感、高級感を特に優れたものとすることができる。
【００１１】
本発明の紫外線硬化型インクジェット用組成物では、前記重合性化合物として、前記フェノキシエチルアクリレートに加え、アクリル酸２−（２−ビニロキシエトキシ）エチル、ジプロピレングリコールジアクリレート、トリプロピレングリコールジアクリレート、および、４−ヒドロキシブチルアクリレートよりなる群から選択される少なくとも１種を含むものであることが好ましい。
【００１２】
これにより、紫外線硬化型インクジェット用組成物の保存安定性、液滴の吐出安定性を優れたものとしつつ、インクジェット法による吐出後の紫外線硬化型インクジェット用組成物の反応性をさらに優れたものとし、記録物の生産性をさらに優れたものとすることができるとともに、形成されるパターンの耐擦性等をさらに優れたものとすることができる。また、金属粉末を、印刷物の外表面側に好適に配置させることができ、記録物の光沢感、高級感をさらに優れたものとすることができる。
【００１３】
本発明の紫外線硬化型インクジェット用組成物では、前記重合性化合物として、ジメチロールトリシクロデカンジアクリレートおよび／またはアミノアクリレートを含むものであることが好ましい。
これにより、紫外線硬化型インクジェット用組成物の保存安定性、液滴の吐出安定性をより優れたものとしつつ、形成されるパターンの耐擦性等をさらに優れたものとすることができる。また、金属粉末を、印刷物の外表面側に好適に配置させることができ、記録物の光沢感、高級感を特に優れたものとすることができる。
【００１４】
本発明の記録物は、本発明の紫外線硬化型インクジェット用組成物を記録媒体上に付与し、その後、紫外線を照射することにより製造されたことを特徴とする。
これにより、光沢感、高級感に優れたパターン（印刷部）を有する記録物を提供することができる。
【図面の簡単な説明】
【００１５】
【図１】記録物の製造に用いる液滴吐出装置を示す斜視図である。
【発明を実施するための形態】
【００１６】
以下、本発明の好適な実施形態について詳細に説明する。
《紫外線硬化型インクジェット用組成物》
まず、本発明の紫外線硬化型インクジェット用組成物について説明する。
本発明の紫外線硬化型インクジェット用組成物は、インクジェット方式により吐出されるものであり、金属粉末と、重合性化合物とを含むものである。
【００１７】
ところで、従来から、光沢感のある外観を呈する装飾品の製造方法として、金属めっきや、金属箔を用いた箔押し印刷、金属箔を用いた熱転写等が用いられてきた。
しかし、これらの方法では、微細なパターンを形成することや、曲面部への適用が困難であるといった問題があった。また、箔押し印刷では、グラデーションのある金属調の印刷ができないという問題があった。
【００１８】
他方、顔料または染料を含む組成物による記録媒体への記録方法として、インクジェット法による記録方法が用いられている。インクジェット法では、微細なパターンの形成や、曲面部への記録にも好適に適用できるという点で優れている。また、近年、インクジェット法において、耐擦性、耐水性、耐溶剤性等を特に優れたものとするため等に、紫外線を照射すると硬化する組成物（紫外線硬化型インクジェット用組成物）が用いられている。
【００１９】
しかしながら、紫外線硬化型インクジェット用組成物では、顔料や染料の代わりに、金属粉末を適用しようとした場合、以下のような問題点があった。すなわち、金属粉末を適用しようとする場合、金属材料が本来有している光沢感・高級感を表現するためには、金属粉末の粒径を比較的大きいものとすること、十分な反射率で光を反射するために反射率の大きい材料を用いること、金属粉末の厚みを比較的厚いものとすること、金属粉末を印刷部の表面付近に配置させること等が必要であるが、このような構成にすると、紫外線硬化型インクジェット用組成物を構成する重合性化合物に十分な強度の紫外線が到達せず、十分に硬化しないという問題があった。また、顔料または染料を含む紫外線硬化型インクジェット用組成物においては、重合反応を促進するために、ベンゾイン、ベンジルケタール、α-ヒドロキシアセトフェノン、チタノセン、トリクロロメチルトリアジン、ビスイミダゾール、アルキルアミン等の重合開始剤が用いられることがあるが、金属粉末を含む紫外線硬化型インクジェット用組成物にこのような重合開始剤を用いても上記のような問題を解消することは困難である。また、上記重合開始剤の含有率を極端に多くすることにより硬化性を向上させることも考えられるが、このような場合には、紫外線硬化型インクジェット用組成物を用いて形成される印刷部が黄色に変色する等の問題が発生してしまい、金属材料が本来有している光沢感・高級感を表現することが困難になってしまう。
そこで、発明者は、上記のような問題を解決する目的で鋭意研究を行った結果、本発明に至った。すなわち、本発明の紫外線硬化型インクジェット用組成物では、金属粉末および重合性化合物とともに、下記式（１）で表される化合物Ａを所定量含むものである。
【００２０】
【化２】
0005874405.tif 000003
【００２１】
このように、金属粉末および重合性化合物とともに、所定量の化合物Ａを含むことにより、金属粉末を構成する金属材料が本来有している光沢感・高級感を効果的に発揮させつつ、記録媒体に付与された紫外線硬化型インクジェット用組成物を構成する重合性化合物の硬化性を優れたものとすることができる。
【００２２】
＜金属粉末＞
上述したように、本発明の紫外線硬化型インクジェット用組成物は、少なくとも表面付近が金属材料で構成された金属粉末を含むものである。
本発明では、このような金属粉末を含むことにより、金属材料に特有の光沢感、高級感を呈する印刷部を形成することができる。
金属粉末は、少なくとも表面付近が金属材料で構成されたものであればよく、例えば、全体が金属材料で構成されたものであってもよいし、非金属材料で構成された基部の表面を金属材料で構成された層が被覆してなる構成のものであってもよい。
【００２３】
金属粉末は、球状、紡錘形状、針状等、いかなる形状のものであってもよいが、鱗片形状をなすものであるのが好ましい。これにより、紫外線硬化型インクジェット用組成物が付与される記録媒体上で、当該金属粉末の主面が記録媒体の表面形状に沿うように、金属粉末を配置することができ、金属粉末を構成する金属材料が本来有している光沢感等を、得られる記録物においてもより効果的に発揮させることができ、形成されるパターン（印刷部）の光沢感、高級感を特に優れたものとすることができる。また、後に詳述する化合物Ａを含まない構成においては、金属粉末が鱗片状をなすものであると、重合性化合物の硬化が不十分になるという傾向が特に顕著になっていたが、本発明では、金属粉末が鱗片状をなすものであっても、このような問題の発生を確実に防止することができる。すなわち、金属粉末の形状が鱗片状である場合に、本発明の効果はより顕著に発揮される。
【００２４】
本発明において、鱗片状とは、平板状、湾曲板状等のように、所定の角度から観察した際（平面視した際）の面積が、当該観察方向と直交する角度から観察した際の面積よりも大きい形状のことをいい、特に、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）が、好ましくは２以上であり、より好ましくは５以上であり、さらに好ましくは８以上である。この値としては、例えば、任意の１０個の粒子について観察を行い、これらの粒子についての算出される値の平均値を採用することができる。
【００２５】
金属粉末を構成する金属材料としては、単体としての金属や各種合金等を用いることができるが、金属粉末は、少なくとも表面付近がＡｌで構成されたものであるのが好ましい。Ａｌは、各種金属材料の中でも特に優れた光沢感、高級感を呈するものであるため、このような金属粉末を含むことにより、紫外線硬化型インクジェット用組成物を用いて形成されるパターン（印刷部）の光沢感、高級感を特に優れたものとすることができる。
【００２６】
また、金属粉末は、強磁性を有する材料で構成されたものであるのが好ましい。これにより、後に詳述するような方法により、容易かつ確実に、金属粉末を印刷部の外表面付近に配置させることができ、重合性化合物の硬化物等により、印刷部の色調に悪影響が及ぶことをより効果的に防止することができ、印刷部の光沢感、高級感を特に優れたものとすることができる。特に、後に詳述する化合物Ａを含まない紫外線硬化型インクジェット用組成物を用いた場合、金属粉末を印刷部の表面付近に配置させようとした場合、重合性化合物の重合・硬化が十分に進行しないという問題があったが、本発明では、金属粉末を印刷部の表面付近に配置させた場合（偏在させた場合）であっても、重合性化合物の重合・硬化を十分に進行させることができる。すなわち、このような構成とすることにより、本発明の効果をより顕著に発揮させることができる。
上記のような条件を満足する金属粉末としては、強磁性材料で構成された基部を、Ａｌで構成された被膜が被覆するような構成を有するものが挙げられる。
【００２７】
金属粉末の平均粒径は、５００ｎｍ以上２．０μｍ以下であるのが好ましく、８００ｎｍ以上１．８μｍ以下であるのがより好ましい。これにより、紫外線硬化型インクジェット用組成物の保存安定性、液滴の吐出安定性を十分に優れたものとしつつ、紫外線硬化型インクジェット用組成物を用いて形成されるパターン（印刷部）の光沢感、高級感を特に優れたものとすることができる。なお、本発明において、平均粒径とは、個数基準の平均粒径のことを指し、投影面積が最大となる方向から観察した際の面積Ｓ１と同一の面積を有する真円の直径の平均値のことを指す。
【００２８】
＜重合性化合物＞
重合性化合物は、紫外線の照射により重合し、硬化する成分である。このような成分を含むことにより、紫外線硬化型インクジェット用組成物を用いて製造される記録物の耐擦性、耐水性、耐溶剤性等を優れたものとすることができる。
重合性化合物は、液状をなすものであり、紫外線硬化型インクジェット用組成物において、金属粉末を分散する分散媒として機能するものであるのが好ましい。これにより、別途、記録物の製造過程において除去される（蒸発する）分散媒を用いる必要がなく、記録物の製造においても、分散媒を除去する工程を設ける必要がないため、記録物の生産性を特に優れたものとすることができる。また、分散媒として一般に有機溶媒として用いられているものを使用する必要がないため、揮発性有機化合物（ＶＯＣ）の問題の発生を防止することができる。また、重合性化合物を含むことにより、様々な記録媒体（基材）に対する、紫外線硬化型インクジェット用組成物を用いて形成される印刷部の密着性を優れたものとすることができる。すなわち、重合性化合物を含むことにより、紫外線硬化型インクジェット用組成物は、メディア対応性に優れたものとなる。
【００２９】
重合性化合物としては、紫外線の照射により重合する成分であればよく、例えば、各種モノマー、各種オリゴマー（ダイマー、トリマー等を含む）等を用いることができるが、紫外線硬化型インクジェット用組成物は、重合性化合物として、少なくともモノマー成分を含むものであるのが好ましい。モノマーは、オリゴマー成分等に比べて、一般に、低粘度の成分であるため、紫外線硬化型インクジェット用組成物の吐出安定性を特に優れたものとする上で有利である。
【００３０】
重合性化合物としてのモノマーとしては、例えば、イソボニルアクリレート、４−ヒドロキシブチルアクリレート、ラウリルアクリレート、２−メトキシエチルアクリレート、フェノキシエチルアクリレート、イソオクチルアクリレート、ステアリルアクリレート、シクロヘキシルアクリレート、２−エトキシエチルアクリレート、ベンジルアクリレート、１Ｈ，１Ｈ，５Ｈ−オクタフルオロペンチルアクリレート、１Ｈ，１Ｈ，５Ｈ−オクタフルオロペンチルメタアクリレート、２−ヒドロキシエチルアクリレート、２−ヒドロキシプロピルアクリレート、イソブチルアクリレート、ｔ−ブチルアクリレート、テトラヒドロフルフリルアクリレート、エチルカルビトールアクリレート、２，２，２−トリフルオロエチルアクリレート、２，２，２−トリフルオロエチルメタアクリレート、２，２，３，３−テトラフルオロプロピルアクリレート、メトキシトリエチレングリコールアクリレート、メトキシトリエチレングリコールアクリレート、ＰＯ変性ノニルフェノールアクリレート、ＥＯ変性ノニルフェノールアクリレート、ＥＯ変性２エチルヘキシルアクリレート、ＥＯ変性ノニルフェノールアクリレート、フェニルグリシジルエーテルアクリレート、フェノキシジエチレングリコールアクリレート、ＥＯ変性フェノールアクリレート、フェノキシエチルアクリレート、ＥＯ変性フェノールアクリレート、ＥＯ変性クレゾールアクリレート、メトキシポリエチレングリコールアクリレート、ジプロピレングリコールアクリレート、ジシクロペンテニルアクリレート、ジシクロペンテニルオキシエチルアクリレート、２−ｎ−ブチル−２−エチル−１，３−プロパンジオールジアクリレート、トリプロピレングリコールジアクリレート、テトラエチレングリコールジアクリレート、１．９−ノナンジオールジアクリレート、１，４−ブタンジオールジアクリレート、ビスフェノールＡ  ＥＯ変性ジアクリレート、１．６−ヘキサンジオールジアクリレート、ポリエチレングリコール２００ジアクリレート、ポリエチレングリコール３００ジアクリレート、ネオペンチルグリコールヒドロキシピパレートジアクリレート、２−エチル−２−ブチル−プロパンジオールジアクリレート、ポリエチレングリコール４００ジアクリレート、ポリエチレングリコール６００ジアクリレート、ポリプロピレングリコールジアクリレート、１．９−ノナンジオールジアクリレート、１．６−ヘキサンジオールジアクリレート、ビスフェノールＡ  ＥＯ変性ジアクリレート、ビスフェノールＡ  ＥＯ変性ジアクリレート、ビスフェノールＡ  ＥＯ変性ジアクリレート、ＰＯ変性ビスフェノールＡジアクリレート、ＥＯ変性水添ビスフェノールＡジアクリレート、ジプロピレングリコールジアクリレート、ポリプロピレングリコールジアクリレート、トリメチロールプロパントリアクリレート、ペンタエリスリトールトリアクリレート、トリメチロールプロパンＥＯ変性トリアクリレート、グリセリンＰＯ付加トリアクリレート、トリスアクリロイルオキシエチルフォスフェート、ペンタエリスリトールテトラアクリレート、ＰＯ変性トリメチロールプロパントリアクリレート、ＰＯ変性トリメチロールプロパントリアクリレート、トリス（アクリロキ���エチル）イソシアヌレート、ペンタエリスリトールトリアクリレート、トリメチロールプロパントリアクリレート、ペンタエリスリトールトリアクリレート、アクリル酸２−（２−ビニロキシエトキシ）エチル等が挙げられる。中でも、４−ヒドロキシブチルアクリレート、フェノキシエチルアクリレート、フェノキシエチルアクリレート、ジシクロペンテニルアクリレート、ジシクロペンテニルオキシエチルアクリレート、トリプロピレングリコールジアクリレート、テトラエチレングリコールジアクリレート、ジプロピレングリコールジアクリレート、トリメチロールプロパントリアクリレート、トリメチロールプロパンＥＯ変性トリアクリレート、ペンタエリスリトールテトラアクリレート、ペンタエリスリトールトリアクリレート、アクリル酸２−（２−ビニロキシエトキシ）エチルが好ましい。
【００３１】
特に、紫外線硬化型インクジェット用組成物は、重合性化合物として、フェノキシエチルアクリレートを含むものであるのが好ましい。これにより、紫外線硬化型インクジェット用組成物の保存安定性、液滴の吐出安定性を優れたものとしつつ、インクジェット法による吐出後の紫外線硬化型インクジェット用組成物の反応性（硬化性）を特に優れたものとし、記録物の生産性を特に優れたものとすることができるとともに、形成されるパターンの耐擦性等を特に優れたものとすることができる。また、金属粉末を、印刷物の外表面側に好適に配置させることができ、記録物の光沢感、高級感を特に優れたものとすることができる。
【００３２】
また、紫外線硬化型インクジェット用組成物は、重合性化合物として、フェノキシエチルアクリレートに加え、アクリル酸２−（２−ビニロキシエトキシ）エチル、ジプロピレングリコールジアクリレート、トリプロピレングリコールジアクリレート、および、４−ヒドロキシブチルアクリレートよりなる群から選択される少なくとも１種を含むものであるのが好ましい。これにより、紫外線硬化型インクジェット用組成物の保存安定性、液滴の吐出安定性を優れたものとしつつ、インクジェット法による吐出後の紫外線硬化型インクジェット用組成物の反応性をさらに優れたものとし、記録物の生産性をさらに優れたものとすることができるとともに、形成されるパターンの耐擦性等をさらに優れたものとすることができる。また、金属粉末を、印刷物の外表面側に好適に配置させることができ、記録物の光沢感、高級感をさらに優れたものとすることができる。
【００３３】
また、紫外線硬化型インクジェット用組成物は、重合性化合物として、ジメチロールトリシクロデカンジアクリレートおよび／またはアミノアクリレートを含むのが好ましい。これにより、紫外線硬化型インクジェット用組成物の保存安定性、液滴の吐出安定性をより優れたものとしつつ、形成されるパターンの耐擦性等をさらに優れたものとすることができる。また、金属粉末を、印刷物の外表面側に好適に配置させることができ、記録物の光沢感、高級感を特に優れたものとすることができる。
【００３４】
また、紫外線硬化型インクジェット用組成物は、重合性化合物として、モノマー以外に、オリゴマーを含むものとしてもよい。特に多官能のオリゴマーを含むものであるのが好ましい。これにより、紫外線硬化型インクジェット用組成物の保存安定性を優れたものとしつつ、形成されるパターンの耐擦性等を特に優れたものとすることができる。なお、本発明では、重合性化合物の中でも、分子の骨格中に繰り返し構造を有し、分子量が６００以上のものをオリゴマーと呼ぶ。オリゴマーとしては、繰り返し構造がウレタンであるウレタンオリゴマー、繰り返し構造がエポキシであるエポキシオリゴマー等が好ましく用いられる。
【００３５】
＜化合物Ａ＞
本発明の紫外線硬化型インクジェット用組成物は、上述したような金属粉末、重合性化合物に加え、上記式（１）で示される化合物Ａを所定量だけ含むものである。
このような化合物Ａを所定量含むことにより、金属粉末を構成する金属材料が本来有している光沢感・高級感を十分に発揮させつつ、金属粉末の存在により重合性化合物に照射される紫外線量が比較的少なくなった場合であっても、重合性化合物の重合反応を十分に進行させることができ、紫外線硬化型インクジェット用組成物全体としての硬化性（反応性）を十分に優れたものとすることができる。
本発明に係る紫外線硬化型インクジェット用組成物は、当該紫外線硬化型インクジェット用組成物中における重合性化合物の含有率をＸ０［質量％］、化合物Ａの含有率をＸ１［質量％］としたとき、０．００１≦Ｘ１／Ｘ０≦０．０６０の関係を満足するものである。このような含有率で、化合物Ａを含むことにより、上述したような効果が確実に発揮される。これに対して、Ｘ１／Ｘ０の値が前記下限値未満であると、化合物Ａを含むことによる効果が十分に発揮されない。また、Ｘ１／Ｘ０の値が前記上限値を超えると、インクジェット方式による紫外線硬化型インクジェット用組成物の吐出安定性が著しく低下する。
【００３６】
上記のように、本発明の紫外線硬化型インクジェット用組成物は、０．００１≦Ｘ１／Ｘ０≦０．０６０の関係を満足するものであるが、特に、０．００５≦Ｘ１／Ｘ０≦０．０４０の関係を満足するものであるのが好ましく、０．００６≦Ｘ１／Ｘ０≦０．０３０の関係を満足するものであるのがより好ましい。これにより、上述したような本発明の効果がより顕著に発揮される。
【００３７】
式（１）中のＲ１、Ｒ２は、それぞれ、独立に、水素原子、ハロゲン原子または炭素数１〜６の炭化水素基であればよいが、水素原子、フッ素原子、塩素原子または炭素数２〜３の炭化水素基であるのが好ましい。これにより、上述したような本発明の効果がより顕著に発揮される。
紫外線硬化型インクジェット用組成物中における化合物Ａの含有率は、０．１質量％以上５．０質量％以下であるのが好ましく、０．５質量％以上３．０質量％以下であるのがより好ましい。これにより、上述したような本発明の効果がより顕著に発揮される。
【００３８】
＜その他の成分＞
本実施の形態に係る紫外線硬化型インクジェット用組成物は、上述した以外の成分（その他の成分）を含むものであってもよい。このような成分としては、例えば、光重合開始剤、スリップ剤（レベリング剤）、分散剤、重合促進剤、重合禁止剤、浸透促進剤、湿潤剤（保湿剤）、着色剤、定着剤、防黴剤、防腐剤、酸化防止剤、キレート剤、増粘剤、増感剤（増感色素）等が挙げられる。
【００３９】
紫外線硬化型インクジェット用組成物がスリップ剤を含むものであると、レベリング作用により記録物の表面が平滑になり、耐擦性が向上する。
スリップ剤としては、特に限定されないが、例えば、ポリエステル変性シリコーンやポリエーテル変性シリコーン等のシリコーン系界面活性剤を用いることができ、ポリエーテル変性ポリジメチルシロキサンまたはポリエステル変性ポリジメチルシロキサンを用いることが好ましい。
【００４０】
紫外線硬化型インクジェット用組成物が分散剤を含むものであると、金属粉末の分散性を優れたものとすることができ、紫外線硬化型インクジェット用組成物の保存安定性、吐出安定性を特に優れたものとすることができる。分散剤としては、特に限定されないが、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、エポキシ樹脂等が挙げられる。
【００４１】
また、本発明の紫外線硬化型インクジェット用組成物は、記録物の製造工程において除去される（蒸発する）有機溶剤を含まないものであるのが好ましい。これにより、揮発性有機化合物（ＶＯＣ）の問題の発生を効果的に防止することができる。
本発明の紫外線硬化型インクジェット用組成物の室温（２０℃）での粘度は、２０ｍＰａ・ｓ以下であるのが好ましく、３ｍＰａ・ｓ以上１５ｍＰａ・ｓ以下であるのがより好ましい。これにより、インクジェット法による液滴吐出を好適に行うことができる。
【００４２】
《記録物の製造方法》
次に、本発明の記録物の製造方法の一例、特に、強磁性材料で構成された金属粉末（好ましくは、強磁性材料で構成された基部を、Ａｌで構成された被膜が被覆した金属粉末）を含む紫外線硬化型インクジェット用組成物を用いた記録物の製造方法の一例について説明する。
【００４３】
図１は、記録物の製造に用いる液滴吐出装置を示す斜視図である。
本実施形態の記録物の製造方法は、上述したような本発明に係る紫外線硬化型インクジェット用組成物を、インクジェット方式により記録媒体に付与する組成物付与工程（１ａ）と、磁力により記録媒体に付与された紫外線硬化型インクジェット用組成物を構成する金属粉末を配列させる配列工程（１ｂ）と、紫外線を照射することにより、重合性化合物を重合させる重合工程（１ｃ）とを有する。これにより、光沢感、高級感に優れたパターン（印刷部）を備えた記録物を効率よく製造することができる製造方法を提供することができる。
【００４４】
＜組成物付与工程＞
まず、上述したような紫外線硬化型インクジェット用組成物２を、インクジェット方式により記録媒体１１に付与する（１ａ）。
インクジェット法の方式（液滴吐出方式）としては、例えば、ピエゾ方式や、インクを加熱して発生した泡（バブル）によりインクを吐出させる方式等を用いることができるが、紫外線硬化型インクジェット用組成物２の変質のし難さ等の観点から、ピエゾ方式が好ましい。
【００４５】
以下の説明では、紫外線硬化型インクジェット用組成物の吐出は、図１に示すような液滴吐出装置を用いて行うものとして説明する。
図１に示すように、本工程で用いる液滴吐出装置１００は、紫外線硬化型インクジェット用組成物２を保持するタンク１０１と、チューブ１１０と、チューブ１１０を介してタンク１０１から紫外線硬化型インクジェット用組成物２が供給される吐出走査部１０２とを備える。吐出走査部１０２は、複数の液滴吐出ヘッド（インクジェットヘッド）をキャリッジに搭載してなる液滴吐出手段１０３と、液滴吐出手段１０３の位置を制御する第１位置制御装置（移動手段）１０４と、記録媒体（基材）１１を保持するステージ１０６と、ステージ１０６の位置を制御する第２位置制御装置（移動手段）１０８と、制御手段１１２とを備えている。タンク１０１と、液滴吐出手段１０３における複数の液滴吐出ヘッドとは、チューブ１１０で連結されており、タンク１０１から複数の液滴吐出ヘッドのそれぞれに紫外線硬化型インクジェット用組成物２が圧縮空気によって供給される。
【００４６】
第１位置制御装置１０４は、制御手段１１２からの信号に応じて、液滴吐出手段１０３をＸ軸方向、およびＸ軸方向に直交するＺ軸方向に沿って移動させる。さらに、第１位置制御装置１０４は、Ｚ軸に平行な軸の回りで液滴吐出手段１０３を回転させる機能も有する。本実施形態では、Ｚ軸方向は、鉛直方向（つまり重力加速度の方向）に平行な方向である。第２位置制御装置１０８は、制御手段１１２からの信号に応じて、Ｘ軸方向およびＺ軸方向の双方に直交するＹ軸方向に沿ってステージ１０６を移動させる。さらに、第２位置制御装置１０８は、Ｚ軸に平行な軸の回りでステージ１０６を回転させる機能も有する。
ステージ１０６は、Ｘ軸方向とＹ軸方向との双方に平行な平面を有する。また、ステージ１０６は、紫外線硬化型インクジェット用組成物２を付与すべき記録媒体１１をその平面上に固定、または保持できるように構成されている。
【００４７】
上述のように、液滴吐出手段１０３は、第１位置制御装置１０４によってＸ軸方向に移動させられる。一方、ステージ１０６は、第２位置制御装置１０８によってＹ軸方向に移動させられる。つまり、第１位置制御装置１０４および第２位置制御装置１０８によって、ステージ１０６に対する液滴吐出ヘッドの相対位置が変わる（ステージ１０６に保持された記録媒体１１と、液滴吐出手段１０３とが相対的に移動する）。
制御手段１１２は、紫外線硬化型インクジェット用組成物２を吐出すべき相対位置を表す吐出データを外部情報処理装置から受け取るように構成されている。
【００４８】
上記のような液滴吐出装置１００を用いて、紫外線硬化型インクジェット用組成物２を記録媒体１１に付与する。上記のような装置を用いることにより、記録媒体１１の所望の部位に、効率よくかつ選択的に紫外線硬化型インクジェット用組成物２を付与することができる。なお、図示の構成では、液滴吐出装置１００は、タンク１０１、チューブ１１０等を、１種の紫外線硬化型インクジェット用組成物２に対応する１組分しか有していないが、これらの部材を、複数種の紫外線硬化型インクジェット用組成物２の分だけ有するものであってもよい。また、記録物の製造においては、複数種の紫外線硬化型インクジェット用組成物２に対応する複数の液滴吐出装置１００を用いてもよい。
なお、本発明では、液滴吐出ヘッドは、駆動素子として、ピエゾ素子を用いるものであっても、静電アクチュエータを用いるものであってもよい。また、液滴吐出ヘッドは、駆動素子として電気熱変換素子を用い、この電気熱変換素子による材料の熱膨張を利用して紫外線硬化型インクジェット用組成物を吐出する構成であってもよい。
【００４９】
＜配列工程＞
次に、磁力により、記録媒体１１に付与された紫外線硬化型インクジェット用組成物２を構成する金属粉末を、記録媒体１１上に付与された紫外線硬化型インクジェット用組成物２の外表面側に、配列させる（１ｂ）。
本工程では、例えば、磁石を用いて、金属粉末を配列させることができる。磁石としては、永久磁石を用いてもよいし、電磁石を用いてもよい。
また、金属粉末が磁石材料（磁化した材料）で構成されたものである場合には、磁化していない強磁性材料（例えば、鉄）で構成された部材を用いて、金属粉末を配列させてもよい。
【００５０】
本工程において金属粉末に作用させる磁力の方向は、一定のものであってもよいし、経時的に変化するもの（例えば、交番磁場）であってもよい。
また、本工程において金属粉末に作用させる磁力の方向（磁力線の方向）は、いかなる方向のものであってもよいが、記録媒体１１の法線方向と略平行であるのが好ましい。具体的には、本工程において金属粉末に作用させる磁力の方向（磁力線の方向）と、記録媒体１１の紫外線硬化型インクジェット用組成物２が付与される部位の法線方向とのなす角が、１０°以下であるのが好ましく、５°以下であるのがより好ましい。これにより、紫外線硬化型インクジェット用組成物２を構成する金属粉末を、より好適に配列させることができ、最終的に得られる記録物の光沢感を特に優れたものとすることができる。
【００５１】
以下の説明では、磁場発生装置（例えば、永久磁石や電磁石）を用いて、金属粉末に磁場を付与する場合について中心的に説明する。
記録媒体１１に付与された紫外線硬化型インクジェット用組成物２に磁場を付与する磁場発生装置（例えば、永久磁石や電磁石）が発生する磁場の最大強度（絶対値）は、特に限定されないが、例えば、１〜１００００Ｇｓであるのが好ましく、１０００〜５０００Ｇｓであるのがより好ましい。これにより、記録物の生産性を特に優れたものとしつつ、金属粉末をより好適に配列されることができ、最終的に得られる記録物の光沢感を特に優れたものとすることができる。
【００５２】
また、磁場発生装置と記録媒体１１の紫外線硬化型インクジェット用組成物２が付与された面との距離（最短距離）は、特に限定されないが、例えば、１ｃｍ以上１００ｃｍ以下であるのが好ましく、２ｃｍ以上５０ｃｍ以下であるのがより好ましい。これにより、記録物の生産性を特に優れたものとしつつ、金属粉末をより好適に配列されることができ、最終的に得られる記録物の光沢感を特に優れたものとすることができる。
【００５３】
磁力による金属粉末の配向は、紫外線硬化型インクジェット用組成物２を記録媒体１１に付与した後に、行うものであってもよいが、液滴吐出装置１００から吐出された紫外線硬化型インクジェット用組成物２の液滴が記録媒体１１の表面に着弾する前に行うものであってもよい。これにより、液滴中における金属粉末の配向を制御することができ、その結果として、液滴の記録媒体１１への着弾後の金属粉末の配列をより好適なものとすることができる。
【００５４】
＜重合工程＞
その後、紫外線を照射することにより、記録媒体１１に付与された紫外線硬化型インクジェット用組成物２を構成する重合性化合物を硬化させる（１ｃ）。これにより、記録物が得られる。
記録媒体１１に付与された紫外線硬化型インクジェット用組成物２は、所定量の化合物Ａを含むものであるため、本工程において、重合性化合物の重合反応は速やかに進行する。その結果、得られる記録物において、効果が不十分であることによる問題の発生が確実に防止される。
【００５５】
特に、本実施形態においては、重合性化合物が硬化する前に、紫外線硬化型インクジェット用組成物２を構成する金属粉末が、磁力により配列した状態となっているため、本工程において、粉末が所定の方向に配列した状態で、重合性化合物が硬化することとなり、当該方向で粉末が固定される。その結果、記録物は、優れた光沢感を有するものとなる。
本工程で照射する紫外線の波長は、３５０ｎｍ以上４５０ｎｍ以下であるのが好ましい。
また、本工程で照射する紫外線の照射強度は、１０ｍＷ／ｃｍ２以上２０００ｍＷ／ｃｍ２以下であるのが好ましい。
また、本工程での紫外線の照射エネルギーは、５ｍＪ／ｃｍ２以上１０００ｍＪ／ｃｍ２以下であるのが好ましい。
【００５６】
紫外線源としては、例えば、水銀ランプ、メタルハライドランプ、紫外線発光ダイオード（ＵＶ−ＬＥＤ）、紫外線レーザダイオード（ＵＶ−ＬＤ）等を用いることができる。中でも、小型、高寿命、高効率、低コストの観点から、紫外線発光ダイオード（ＵＶ−ＬＥＤ）および紫外線レーザダイオード（ＵＶ−ＬＤ）が好ましい。
なお、本工程は、磁力を作用させつつ行ってもよい。これにより、前記配列工程で配列させた金属粉末の配列状態を乱すことなく、紫外線硬化型インクジェット用組成物２を硬化させることができ、より確実に記録物の光沢感を特に優れたものとすることができる。
【００５７】
《記録物》
次に、本発明の記録物について説明する。
本発明の記録物は、上述したような紫外線硬化型インクジェット用組成物を記録媒体上に付与し、その後、紫外線を照射することにより製造されたものである。このような記録物は、光沢感、高級感に優れたパターン（印刷部）を有するものである。
【００５８】
上述したように、本発明に係る紫外線硬化型インクジェット用組成物は、重合性化合物を含むものであり、記録媒体に対する密着性に優れるものである。このように、本発明に係る紫外線硬化型インクジェット用組成物は記録媒体に対する密着性に優れるものであるため、記録媒体は、いかなるものであってもよく、吸収性または非吸収性のいずれを用いてもよく、例えば、紙（普通紙、インクジェット用専用紙等）、プラスチック材料、金属、セラミックス、木材、貝殻、綿、ポリエステル、ウール等の天然繊維・合成繊維、不織布等を用いることができる。
【００５９】
本発明の記録物は、いかなる用途のものであってもよく、例えば、装飾品やそれ以外に適用されるものであってもよい。本発明の記録物の具体例としては、コンソールリッド、スイッチベース、センタークラスタ、インテリアパネル、エンブレム、センターコンソール、メーター銘板等の車両用内装品、各種電子機器の操作部（キースイッチ類）、装飾性を発揮する装飾部、指標、ロゴ等の表示物等が挙げられる。
以上、本発明について、好適な実施形態に基づいて説明したが、本発明はこれらに限定されるものではない。
【実施例】
【００６０】
次に、本発明の具体的実施例について説明する。
［１］インクジェット組成物（紫外線硬化型インクジェット用組成物）の製造
（実施例１）
まず、表面が平滑なポリエチレンテレフタレート製のフィルム（表面粗さＲａが０．１μｍ以下）を用意した。
次に、このフィルムの一方の面の全体にシリコーンオイルを塗布した。
【００６１】
次に、シリコーンオイルを塗布した面側に、蒸着法により、Ａｌで構成された第１のＡｌ層、Ｎｉ−Ｆｅ合金で構成された強磁性層と、Ａｌで構成された第２のＡｌ層を順次形成し、積層体を得た。第１のＡｌ層および第２のＡｌ層は、いずれも、平均厚さが、４ｎｍであった。また、強磁性層の平均厚さは、５ｎｍであった。また、強磁性層は、Ｎｉ：５０．４質量％、Ｆｅ：４９．６質量％の組成を有するものであった。
次に、積層体が形成されたポリエチレンテレフタレート製のフィルム（基材）を、ジエチレングリコールジエチルエーテルで構成された液体中に入れ、超音波振動を付与した。これにより、第１のＡｌ層と強磁性層と第２のＡｌ層とからなる、鱗片状の金属粉末が得られた。金属粉末の平均粒径は０．８μｍであった。
【００６２】
次に、金属粉末を上記液体から分離し、その後、フェノキシエチルアクリレート、アクリル酸２−（２−ヒドロキシエトキシ）エチル、トリプロピレングリコールジアクリレート、ジプロピレングリコールジアクリレート、４−ヒドロキシブチルアクリレート、下記式（２）で表される化合物Ａ、レベリング剤としてのＵＶ−３５００（ビックケミー社製）、および、重合禁止剤としてのｐ−メトキシフェノールと混合することにより、インクジェット組成物（紫外線硬化型インクジェット用組成物）を得た。
【００６３】
【化３】
0005874405.tif 000004
【００６４】
（実施例２〜１０）
インクジェット組成物（紫外線硬化型インクジェット用組成物）の調製に用いる金属粉末の構成、原料の種類・比率を変更することにより、表１に示すような組成となるようにした以外は、前記実施例１と同様にしてインクジェット組成物（紫外線硬化型インクジェット用組成物）を製造した。
【００６５】
（比較例１）
化合物Ａを用いず、インクジェット組成物（紫外線硬化型インクジェット用組成物）の調製に用いる、原料の種類・比率を変更することにより、表１に示すような組成となるようにした以外は、前記実施例１と同様にしてインクジェット組成物（紫外線硬化型インクジェット用組成物）を製造した。
【００６６】
（実施例２、３）
インクジェット組成物（紫外線硬化型インクジェット用組成物）の調製に用いる原料の比率を変更することにより、表１に示すような組成となるようにした以外は、前記実施例１と同様にしてインクジェット組成物（紫外線硬化型インクジェット用組成物）を製造した。
【００６７】
（比較例４、５）
化合物Ａを用いず、インクジェット組成物（紫外線硬化型インクジェット用組成物）の調製に用いる、原料の種類・比率を変更することにより、表１に示すような組成となるようにした以外は、前記実施例１と同様にしてインクジェット組成物（紫外線硬化型インクジェット用組成物）を製造した。
【００６８】
（比較例６）
金属粉末として、Ａｇで構成されたものを用いた以外は、前記比較例１と同様にしてインクジェット組成物（紫外線硬化型インクジェット用組成物）を製造した。
（比較例７）
金属粉末として、ガスアトマイズ法を用いて製造された球形状のＡｌ粉末を用いた以外は、前記比較例１と同様にしてインクジェット組成物（紫外線硬化型インクジェット用組成物）を製造した。
【００６９】
（比較例８）
前記実施例１と同様にして得られた鱗片状の金属粉末と、１，２−ヘキサンジオールと、トリメチロールプロパンと、サーフィノール４６５（日信化学工業社製）と、トリエタノールアミンと、グリセリンと、ポリフロー４０１（日信化学工業社製）と、イオン交換水とを混合することにより、インクジェット組成物を製造した。すなわち、本比較例のインクジェット組成物は、紫外線の照射により硬化する重合性化合物を含まないものである。
【００７０】
前記各実施例および比較例について、インクジェット組成物の組成を、表１にまとめて示した。なお、表中、上記式（２）で示される化合物Ａを（２）、下記式（３）で示される化合物Ａを（３）、下記式（４）で示される化合物Ａを（４）、下記式（５）で示される化合物Ａを（５）、下記式（６）で示される化合物Ａを（６）、下記式（７）で示される化合物Ａを（７）、下記式（８）で示される化合物Ａを（８）、下記式（９）で示される化合物Ａを（９）、フェノキシエチルアクリレートを「ＰＥＡ」、アクリル酸２−（２−ヒドロキシエトキシ）エチルを「ＶＥＥＡ」、トリプロピレングリコールジアクリレートを「ＴＰＧＤＡ」、ジプロピレングリコールジアクリレートを「ＤＰＧＤＡ」、Ｎ−ビニルカプロラクタムを「ＶＣ」、ベンジルメタクリレートを「ＢＭ」、ジメチロールトリシクロデカンジアクリレートを「ＤＭＴＣＤＤＡ」、アミノアクリレートを「ＡＡ」、ウレタンアクリレートを「ＵＡ」、ＵＶ−３５００（ビックケミー社製）を「ＵＶ３５００」、ｐ−メトキシフェノールを「ｐＭＰ」、４−ヒドロキシブチルアクリレートを「ＨＢＡ」、２−ベンジル−２−ジメチルアミノ−１−（４−モルフォリノフェニル）−ブタノン−１を「ＢＤＭＢ」、２−ジメチルアミノ−２−（４−メチル−ベンジル）−１−（４−モルフォリン−４−イル−フェニル）−ブタン−１−オンを「ＤＭＭＢ」、１，２−ヘキサンジオールを「１，２ＨＤ」、トリメチロールプロパンを「ＴＭＰ」、サーフィノール４６５（日信化学工業社製）を「Ｓ４６５」、トリエタノールアミンを「ＴＥＡ」、グリセリンを「ＧＬ」、ポリフロー４０１（日信化学工業社製）を「ＰＦ４０１」で示した。また、表１中、金属粉末の組成のうち合金組成については、各成分の重量比を示した。また、各インクジェット組成物中に含まれるそれぞれ任意の１０個の金属粒子について観察を行い、投影面積が最大となる方向から観察した際（平面視した際）の面積Ｓ１［μｍ２］と、当該観察方向と直交する方向のうち観察した際の面積が最大となる方向から観察した際の面積Ｓ０［μｍ２］に対する比率（Ｓ１／Ｓ０）を求め、これらの平均値を、表１にあわせて示した。また、振動式粘度計を用いて、ＪＩＳ  Ｚ８８０９に準拠して測定された前記各実施例のインクジェット組成物（紫外線硬化型インクジェット用組成物）の２０℃における粘度は、いずれも、３ｍＰａ・ｓ以上１５ｍＰａ・ｓ以下の範囲内の値であった。また、前記各実施例および比較例のインクジェット組成物を構成する金属粉末の各層において、表１に示す成分以外の含有率は、いずれも０．１質量％以下であった。
【００７１】
【化４】
0005874405.tif 000005
【００７２】
【化５】
0005874405.tif 000006
【００７３】
【化６】
0005874405.tif 000007
【００７４】
【化７】
0005874405.tif 000008
【００７５】
【化８】
0005874405.tif 000009
【００７６】
【化９】
0005874405.tif 000010
【００７７】
【化１０】
0005874405.tif 000011
【００７８】
【表１】
0005874405.tif 000012
【００７９】
［２］液滴吐出の安定性評価（吐出安定性評価）
前記各実施例および比較例のインクジェット組成物を用いて、下記に示すような試験による評価を行った。
まず、チャンバー（サーマルチャンバー）内に設置した液滴吐出装置および前記実施例および比較例のインクジェット組成物を用意し、ピエゾ素子の駆動波形を最適化した状態で、２５℃、５５％ＲＨの環境下で、各色のインクについて、液滴吐出ヘッドの各ノズルから、２００００００発（２００００００滴）の液滴の連続吐出を行った。その後、液滴吐出装置の運転を停止し、液滴吐出装置の流路に各インクが充填された状態で、２５℃、５５％ＲＨの環境下に、１２０時間放置した。
【００８０】
その後、液滴吐出ヘッドの各ノズルから、２５℃、５５％ＲＨの環境下で、４００００００発（４００００００滴）の液滴の連続吐出を行った。上記７２時間放置した後の、液滴吐出ヘッドの中央部付近の指定したノズルから吐出された４００００００発の液滴について、着弾した各液滴の中心位置の中心狙い位置からのズレ量ｄの平均値を求め、以下の５段階の基準に従い、評価した。この値が小さいほど飛行曲がりの発生が効果的に防止されていると言える。
【００８１】
Ａ：ズレ量ｄの平均値が０．１０μｍ未満。
Ｂ：ズレ量ｄの平均値が０．１０μｍ以上０．１５μｍ未満。
Ｃ：ズレ量ｄの平均値が０．１７μｍ以上０．２７μｍ未満。
Ｄ：ズレ量ｄの平均値が０．２７μｍ以上０．３３μｍ未満。
Ｅ：ズレ量ｄの平均値が０．３３μｍ以上。
【００８２】
［３］インクジェット組成物の保存安定性評価（長期安定性評価）
前記各実施例および比較例のインクジェット組成物について、３０℃の環境下に、１４日間放置した後、振動式粘度計を用いて、ＪＩＳ  Ｚ８８０９に準拠して測定された前記各実施例のインクジェット組成物の２０℃における粘度を測定し、製造直後からの粘度の上昇率を求め、以下の基準に従い、評価した。
【００８３】
Ａ：粘度の上昇率が５％未満。
Ｂ：粘度の上昇率が５％以上１０％未満。
Ｃ：粘度の上昇率が１０％以上２０％未満。
Ｄ：粘度の上昇率が２０％以上３０％未満。
Ｅ：粘度の上昇率が３０％以上。
【００８４】
［４］硬化性
前記各実施例および比較例のインクジェット組成物について、エプソン製インクジェットプリンター；ＰＭ８００Ｃへ導入し、記録媒体として三菱樹脂（株）製、ダイアホイル  Ｇ４４０Ｅ（厚さ３８μｍ）を用いて、インク量ｗｅｔ  ９ｇ／ｍ２にて、ベタ印刷を行い、印刷後、ただちにＬＥＤ−ＵＶランプ；フォセオン社製  ＲＸ  ｆｉｒｅｆｌｙ（ギャップ６ｍｍ  ピーク波長３９５ｎｍ  １０００ｍＷ／ｃｍ２）を用いて紫外線の照射を行い、インクジェット組成物が硬化したか否かを確認し、以下の５段階の基準に従い、評価した。硬化したか否かは、ＦＴ−ＩＲ（サーモフィッシャーサイエンティフィック株式会社製、製品名「ＭＡＧＮＡ−ＩＲ  ８６０  Ｎｉｃｏｌｅｔ」）を用いて、活性放射線の照射前後の各放射線硬化型インク組成物おけるビニル基の吸収スペクトルのピーク（８１０ｃｍ−１）によって判断した。具体的には、まず、照射前の８１０ｃｍ−１のピーク高さＡ０と、照射後の８１０ｃｍ−１のピーク高さＡｔと、をＩＲスペクトルから求め、下記式（Ｘ）を用いて硬化率を計算した。
【００８５】
硬化率（％）＝１００×（１−Ａｔ／Ａ０）    ・・・（Ｘ）
これにより、放射線硬化型インク組成物が硬化率９０％以上となるとき、「硬化」と判断した。
なお、下記Ａ〜Ｅの照射量に該当するかどうかは、ランプを何秒照射したかによって算出できる。
【００８６】
Ａ：１００ｍＪ/ｃｍ２未満の紫外線照射量にて硬化した。
Ｂ：１００ｍＪ/ｃｍ２以上２００ｍＪ/ｃｍ２未満の紫外線照射量にて硬化した。
Ｃ：２００ｍＪ/ｃｍ２以上５００ｍＪ/ｃｍ２未満の紫外線照射量にて硬化した。
Ｄ：５００ｍＪ/ｃｍ２以上１０００ｍＪ/ｃｍ２未満の紫外線照射量にて硬化した。
Ｅ：１０００ｍＪ/ｃｍ２以上の紫外線照射量にて硬化する。もしくはまったく硬化
しない。
【００８７】
［５］記録物の製造
各実施例について製造直後のインクジェット組成物（紫外線硬化型インクジェット用組成物）を用いて、それぞれ、以下のようにして、記録物としてのインテリアパネルを製造した。
まず、製造直後のインクジェット組成物をインクジェット装置に投入した。
その後、ポリカーボネート（旭硝子社製、カーボグラス  ポリッシュ  ２ｍｍ厚）を用いて成形した曲面部を有する記録媒体上に、所定のパターンで、インクジェット組成物を吐出した（組成物付与工程）。
【００８８】
その後、記録媒体の表面（インクジェット組成物が付与された面）側に、記録媒体の表面（インクジェット組成物が付与された面）と同一の表面形状を有する永久磁石（磁束密度：２０００Ｇｓ）を設置し、磁力線の方向が記録媒体の法線方向と平行となるようにした（配列工程）。このとき、永久磁石の表面と記録媒体の表面との距離が、１０ｃｍとなるようにした。
その後、永久磁石を設置した状態で、３６５ｎｍ、３８０ｎｍ、３９５ｎｍの波長に極大値を有するスペクトルの紫外線を照射を、照射強度１８０ｍＷ／ｃｍ２を２０秒間照射し、記録媒体上のインクジェット組成物を硬化させ、記録物としてのインテリアパネルを得た。
【００８９】
上記のような方法を用いて、１０個のインテリアパネル（記録物）を製造した。
また、記録媒体として、ポリエチレンテレフタレート（三菱樹脂社製  ダイヤホイル  Ｇ４４０Ｅ  ３８μｍ厚）を用いて成形したもの、低密度ポリエチレン（三井化学東セロ社製  Ｔ．Ｕ．Ｘ（Ｌ−ＬＤＰＥ）  ＨＣ−Ｅ  ＃８０）を用いて成形したもの、２軸延伸ポリプロピレン（三井化学東セロ社製  ＯＰ  Ｕ−１  ＃６０）を用いて成形したもの、硬質塩化ビニル（アクリサンデー社製  サンデーシート（透明）０．５ｍｍ厚）を用いて成形したものを用いた以外は、上記と同様にして、それぞれ、１０個ずつのインテリアパネル（記録物）を製造した。
また、各比較例についても、上記と同様にして、製造直後のインクジェット組成物を用いて、インテリアパネル（記録物）を製造した。
【００９０】
［６］記録物の評価
上記のようにして得られた各記録物について、以下のような評価を行った。
［６．１］記録物の外観評価
前記各実施例および比較例で製造した各記録物を目視により観察し、以下の７段階の基準に従い、評価した。
【００９１】
Ａ：高級感に溢れる光沢感を有し、極めて優れた外観を有している。
Ｂ：高級感に溢れる光沢感を有し、非常に優れた外観を有している。
Ｃ：高級感のある光沢感を有し、優れた外観を有している。
Ｄ：高級感のある光沢感を有し、良好な外観を有している。
Ｅ：光沢感に劣り、外観がやや不良。
Ｆ：光沢感に劣り、外観が不良。
Ｇ：光沢感に劣り、外観が極めて不良。
【００９２】
［６．２］光沢度
前記各実施例および比較例で製造した各記録物のパターン形成部について、光沢度計（ＭＩＮＯＬＴＡ  ＭＵＬＴＩ  ＧＬＯＳＳ  ２６８）を用い、煽り角度６０°での光沢度を測定し、以下の基準に従い評価した。
Ａ：光沢度が３２０以上。
Ｂ：光沢度が２１０以上３２０未満。
Ｃ：光沢度が１００以上２１０未満。
Ｄ：光沢度が１００未満。
【００９３】
［６．３］耐擦性
前記各実施例および比較例に係る記録物について、記録物の製造から７２時間経過した時点で、サウザーランドラブテスターを用い、ＪＩＳ  Ｋ５７０１に準じて耐擦性試験を行い、上記［６．２］で述べたのと同様の方法により、耐擦性試験後の記録物についても光沢度（煽り角度６０°）を測定し、耐擦性試験前後での光沢度の低下率を求め、以下の基準に従い評価した。
【００９４】
Ａ：光沢度の低下率が６％未満。
Ｂ：光沢度の低下率が６％以上１４％未満。
Ｃ：光沢度の低下率が１４％以上２４％未満。
Ｄ：光沢度の低下率が２４％以上２８％未満。
Ｅ：光沢度の低下率が２８％以上。
【００９５】
これらの結果を表２に示す。なお、表２中、ポリカーボネート製の記録媒体を用いて製造された記録物を「Ｍ１」、ポリエチレンテレフタレート製の記録媒体を用いて製造された記録物を「Ｍ２」、低密度ポリエチレン製の記録媒体を用いて製造された記録物を「Ｍ３」、２軸延伸ポリプロピレン製の記録媒体を用いて製造された記録物を「Ｍ４」、硬質塩化ビニル製の記録媒体を用いて製造された記録物を「Ｍ５」で示した。
【００９６】
【表２】
0005874405.tif 000013
【００９７】
表２から明らかなように、本発明の紫外線硬化型インクジェット用組成物は、硬化性に優れるとともに、液滴の吐出安定性および保存安定性にも優れていた。また、本発明の記録物は、優れた光沢感、高級感を有しており、パターン形成部の耐擦性にも優れていた。これに対して、比較例では、満足な結果が得られなかった。
また、磁石を用いなかった以外は、前記と同様にして各実施例および比較例のインクジェット組成物を用いて記録物を製造したところ、上記と同様の傾向があることが認められ、本発明では優れた結果が得られるのに対し、比較例では満足な結果が得られなかった。
【符号の説明】
【００９８】
１１…記録媒体（基材）  ２…紫外線硬化型インクジェット用組成物  １００…液滴吐出装置  １０１…タンク  １０２…吐出走査部  １０３…液滴吐出手段  １０４…第１位置制御装置（移動手段）  １０６…ステージ  １０８…第２位置制御装置（移動手段）  １１０…チューブ  １１２…制御手段
【図１】
0005874405.tif 000015